(57)【要約】【課題】高温環境下でもＥＳＲを低くするとともに、コンデンサの電極等に用いられたアルミニウムの溶解を抑止する。【解決手段】コンデンサ素子３は、陽極箔１１と陰極箔１２とをセパレータ１３を介して円筒形に巻回して形成されている。セパレータ１３は導電性高分子及び電解液を保持している。電解液は、ラクトンを含有した第１溶媒と、炭素数が７以上１３以下の直鎖脂肪族ケトン及びこれらの誘導体、並びに、炭素数が７以上１３以下の環状脂肪族ケトン及びこれらの誘導体の少なくとも一つを含有した第２溶媒とを含む。【選択図】図２
2017228739.tif 000002
【特許請求の範囲】
【請求項１】
誘電体酸化皮膜を有する陽極及び陰極と、前記陽極及び陰極の間に配置されたセパレータと、前記セパレータに保持された導電性高分子及び電解液とを備えた電解コンデンサに用いられる電解液であり、
ラクトンを含有した第１溶媒と、炭素数が７以上１３以下の直鎖脂肪族ケトン及びこれらの誘導体、並びに、炭素数が７以上１３以下の環状脂肪族ケトン及びこれらの誘導体の少なくとも一つを含有した第２溶媒とを含む電解液。
【請求項２】
前記第２溶媒は、３−ヘプタノン、２−オクタノン、５−ノナノン、３−デカノン、ジヘキシルケトン及びこれらの誘導体、並びに、シクロヘプタノン、シクロオクタノン、シクロノナノン、シクロデカノン及びこれらの誘導体の少なくとも一つを含む請求項１に記載の電解液。
【請求項３】
前記第１溶媒は、γ−ブチロラクトン及びγ−バレロラクトンの少なくとも一つを含む請求項１又は２に記載の電解液。
【請求項４】
誘電体酸化皮膜を有する陽極及び陰極がセパレータを介して巻回されたコンデンサ素子を備え、
前記セパレータは導電性高分子と請求項１〜３のいずれか１項に記載の電解液とを保持する電解コンデンサ。
【発明の詳細な説明】
【技術分野】
【０００１】
本発明は、電解コンデンサに用いられる電解液及びこの電解液を用いた電解コンデンサに関する。
【背景技術】
【０００２】
近年、電解質に導電性高分子と電解液とを用いたハイブリッド型の電解コンデンサ（ハイブリッドコンデンサ）が様々な分野で利用されている。電解液の溶媒には、γ−ブチロラクトン、エチレングリコール、スルホラン等の低粘性溶媒が用いられている。しかし、上記低粘性溶媒は揮発性を有し、コンデンサ内部から徐々に揮発蒸散していく。特に、コンデンサが高温環境下で用いられた場合は、コンデンサ内の溶媒が揮発蒸散して全てなくなってしまうことがある。そこで、特許文献１では、上記低粘性溶媒に、ポリアルキレングリコール又はその誘導体を含有した難揮発性溶媒を混合している。低粘性溶媒と難揮発性溶媒とを混合することで、溶媒の揮発を抑え高温環境下での信頼性の向上を図っている。
【先行技術文献】
【特許文献】
【０００３】
【特許文献１】特開２０１４−１９５１１６号公報
【発明の概要】
【発明が解決しようとする課題】
【０００４】
溶媒の揮発を抑えるには、難揮発性溶媒の配合比率を高める必要があるが、難揮発性溶媒の配合比率を高めると、低粘性溶媒の配合比率が低下するため、低温環境下でのＥＳＲが高くなる。低温でのＥＳＲがあまり上昇しないように難揮発性溶媒の配合比率を少なくすると、高温度環境下での信頼性が低下する。さらに、車載用途ではエンジンルーム内に搭載される回路モジュールへの使用が検討されており、更なる高温度領域への対応が求められているが、１３５℃の環境下では、導電性高分子が電解液によって脱ドープを起こし、ＥＳＲが上昇するという問題があった。
【０００５】
また、ハイブリッドコンデンサでは、一般的に、電極やリードタブ（電極とリード線を接続するもの）等にアルミニウムが用いられている。本発明者らが研究を行ったところ、特許文献１の難揮発性溶媒を用いると、高温高湿環境下において、電極やリードタブに含まれるアルミニウムが電解液に溶け出し、リード線が断線することがわかった。リード線が断線すると、静電容量が著しく低下する等、電気特性が悪化する。
【０００６】
そこで、本発明の目的は、低温環境下から高温環境下までＥＳＲを低くすることができるとともに、高温高湿環境下において、電極等に用いられたアルミニウムが電解液へ溶出しにくいハイブリッドコンデンサ用電解液及びハイブリッドコンデンサを提供することである。
【課題を解決するための手段】
【０００７】
本発明の電解液は、誘電体酸化皮膜を有する陽極及び陰極と、前記陽極及び陰極の間に配置されたセパレータ、前記セパレータに保持された導電性高分子及び電解液とを備えた電解コンデンサに用いられる電解液であり、ラクトンを含有した第１溶媒と、炭素数が７以上１３以下の直鎖脂肪族ケトン及びこれらの誘導体、並びに、炭素数が７以上１３以下の環状脂肪族ケトン及びこれらの誘導体の少なくとも一つを含有した第２溶媒とを含む。
【０００８】
本発明者らの研究から、従来の難揮発性溶媒では、溶媒分子に含まれる酸素原子により溶媒分子同士が水素結合することがわかった。難揮発性溶媒の配合比率が多くなるにつれて、水素結合する溶媒分子数が多くなり、低温環境下ではイオンの円滑な移動が妨げられ、これが原因でＥＳＲが上昇することがわかった。
本発明では難揮発性溶媒として、上記第２溶媒を用いている。上記第２溶媒では、水素結合に用いられる酸素原子が１つしか存在しないため、この酸素原子により溶媒分子同士が水素結合しても、結合が弱く、すぐに切れる。したがって難揮発性溶媒の配合比率を高めても、低温環境下でのＥＳＲを低くすることができる。また、本発明の難揮発性溶媒が電解液中に存在すると、電解液が高温となっても導電性高分子のドーパントが電解液へ溶出する反応が起こりにくくなると考えられ、高温環境下でもＥＳＲの上昇を抑制することができる。
さらに、上記化学式１では、電極等に含まれるアルミニウムが結合しようとしても安定な構造が形成されない。したがって、高温高湿環境下のようにコンデンサ外部からの水分がコンデンサ内部に侵入し、電解液に水分が混合された状態になっても、アルミニウムが電解液へ溶出反応が起こりにくく、アルミニウムは殆ど溶出しない状態となっている。
上記より、本発明の電解液を用いると、低温環境下から高温環境下までＥＳＲを低くすることができるとともに、高温高湿環境下においても電極等に用いられたアルミニウムが電解液へ溶出しにくい。
【０００９】
また、前記第２溶媒は、３−ヘプタノン、２−オクタノン、５−ノナノン、３−デカノン、ジヘキシルケトン及びこれらの誘導体、並びに、シクロヘプタノン、シクロオクタノン、シクロノナノン、シクロデカノン及びこれらの誘導体の少なくとも一つを含むことが好ましい。
【００１０】
また、前記第１溶媒は、γ−ブチロラクトン及びγ−バレロラクトンの少なくとも一つを含むことが好ましい。
【００１１】
本発明の電解コンデンサは、誘電体酸化皮膜を有する陽極及び陰極がセパレータを介して巻回されたコンデンサ素子を備え、前記セパレータは導電性高分子と上述した電解液とを保持している。
【発明の効果】
【００１２】
本発明によると、低温環境下から高温環境下までＥＳＲを低くすることができるとともに、高温高湿環境下においても電極等に用いられたアルミニウムが電解液へ溶出しにくい。
【図面の簡単な説明】
【００１３】
【図１】本発明の実施形態に係る電解コンデンサの要部切断正面図である。
【図２】図１に示すコンデンサ素子の分解斜視図である。
【発明を実施するための形態】
【００１４】
以下、本発明の好適な実施形態について、図面を参照しつつ説明する。
【００１５】
ハイブリッドコンデンサ１は、図１に示すように、外装ケース２と、外装ケース２に収容されたコンデンサ素子３と、外装ケース２の開口を封止した封口体４とを備えている。
【００１６】
コンデンサ素子３は、図２に示すように、陽極箔（陽極）１１と陰極箔（陰極）１２とをセパレータ１３を介して円筒形に巻回して形成され、外周面に貼り付けられたテープ１４により巻止めされている。
【００１７】
陽極箔１１は、表面に誘導体酸化皮膜が形成されたアルミニウム等の弁作用金属の箔である。誘導体酸化皮膜は、アルミニウム箔等をエッチング処理にて表面を粗面化した後、化成処理を施すことによって形成されている。
【００１８】
陰極箔１２もアルミニウム等の弁作用金属を用いて形成され、エッチング処理により表面が粗面化されたもの（粗面化箔）が使用される。この陰極箔１２としては、他にエッチング処理を施さないプレーン箔も使用でき、また、前記粗面化箔もしくはプレーン箔の表面に、チタンやニッケルやその炭化物、窒化物、炭窒化物又はこれらの混合物からなる金属薄膜や、カーボン薄膜を形成したコーティング箔も使用することができる。
【００１９】
陽極箔１１及び陰極箔１２にはそれぞれ図示しないリードタブが接続されている。陽極箔１１及び陰極箔１２は、リードタブを介して、リード端子２１及びリード端子２２と接続されている。リード端子２１及びリード端子２２は、図１に示すように、封口体４に形成された孔３１及び孔３２を通って外部に引き出されている。
【００２０】
図２に示すセパレータ１３は、導電性高分子及び電解液を保持している。導電性高分子は、ポリチオフェン、ポリピロール、ポリアニリン又はそれらの誘導体からなり、ｐ−トルエンスルホン酸、ポリスチレンスルホン酸（ＰＳＳ）等をドーパントとするポリエチレンジオキシチオフェン（ＰＥＤＯＴ）が一般的に用いられる。電解液は、ラクトンを含有した第１溶媒と、炭素数が７以上１３以下の直鎖脂肪族ケトン及びこれらの誘導体、並びに、炭素数が７以上１３以下の環状脂肪族ケトン及びこれらの誘導体の少なくとも一つを含有した第２溶媒とを含んでいる。
【００２１】
第１溶媒に含有されたラクトンは、ＥＳＲを低下させる。第１溶媒には、例えばγ−ブチロラクトン及びγ−バレロラクトンの少なくとも一つを含有したものを用いることができる。第１溶媒はその他のラクトンを含有していてもよい。
【００２２】
第２溶媒は、炭素数が７以上１３以下の直鎖脂肪族ケトン及びこれらの誘導体、並びに、炭素数が７以上１３以下の環状脂肪族ケトン及びこれらの誘導体の少なくとも一つを含有した難揮発性溶媒である。
【００２３】
また、本発明者らは以下の知見を得た。
直鎖脂肪族ケトン及びこれらの誘導体、並びに、環状脂肪族ケトン及びこれらの誘導体において、炭素数が６以下である場合は、揮発性が高いため、溶媒が揮発蒸散しやすい。したがってコンデンサの長期に亘る電気特性の信頼性が低い。また、炭素数が１４以上である場合は、分子量が大きいため、電解液の粘度が大きくなり、低温環境下でのＥＳＲが高くなる。
一方、炭素数が７以上１３以下である場合は、揮発性が低く且つ分子量が大きくなりすぎないため電解液の粘度が低いことがわかった。したがって、炭素数が７以上１３以下の直鎖脂肪族ケトン及びこれらの誘導体、並びに、炭素数が７以上１３以下の環状脂肪族ケトン及びこれらの誘導体を含有した第２溶媒（難揮発性溶媒）を用いたコンデンサでは、長期に亘る電気特性の信頼性が高い。また難揮発性溶媒の配合比率を長期信頼性に必要な高配合比率としても、低温域から高温域に亘ってＥＳＲの上昇を抑えることができる。
【００２４】
そして本発明者らは研究をさらに進めていくことで、従来の難揮発性溶媒（ポリアルキレングリコール又はその誘導体）を含む電解液を用いた場合、もう一つの問題が生じることがわかった。ハイブリッドコンデンサ１では、陽極箔１１及び陰極箔１２の電極と、図示しないリードタブとに、アルミニウムが用いられているが、従来の難揮発性溶媒（ポリアルキレングリコール又はその誘導体）では、高温高湿環境下では電極及びリードタブに含まれるアルミニウムが電解液中に溶け出すことがわかった。これは以下の理由が考えられる。
【００２５】
ポリアルキレングリコール又はその誘導体は、通常、２つの酸素原子間に２つの炭素原子を含んだ構造を有している。この２つの酸素原子がアルミニウムに配位すると、下記化学式１に示すような安定な五角形の構造が形成され、アルミニウムが電解液に溶出しやすくなる。これが原因で、アルミニウムが電解液に溶け出した状態となる。アルミニウムが溶け出すと、電極とリードタブが溶解（腐食）し、リード線が断線する。
【化１】
2017228739.tif 000003
【００２６】
一方、上述した第２溶媒（難揮発性溶媒）に含有された炭素数が７以上１３以下の直鎖脂肪族ケトン及びこれらの誘導体、並びに、炭素数が７以上１３以下の環状脂肪族ケトン及びこれらの誘導体では、酸素原子がアルミニウムに配位しようとしても、化学式１のような安定な五角形の構造が形成されないことで、酸素原子がアルミニウムに配位できない。そのためアルミニウムは電解液に溶出しにくくなると考えられる。したがって上述した第２溶媒を用いると、アルミニウムが殆ど溶出しない状態となることがわかった。
【００２７】
上記より、化学式１で表される化合物を含有した難揮発性溶媒を用いると、高温高湿環境下でも、電極、リードタブ等に用いられたアルミニウムが電解液へ溶出することを抑止できる。
【００２８】
炭素数が７以上１３以下の直鎖脂肪族ケトン及びこれらの誘導体、並びに、炭素数が７以上１３以下の環状脂肪族ケトン及びこれらの誘導体として、例えば、３−ヘプタノン、２−オクタノン、５−ノナノン、３−デカノン、ジヘキシルケトン及びこれらの誘導体、並びに、シクロヘプタノン、シクロオクタノン、シクロノナノン、シクロデカノン及びこれらの誘導体が挙げられる。
【００２９】
３−ヘプタノンの誘導体には、カルボニル炭素以外の炭素原子にニトロ基、アミノ基が付加した化合物が挙げられる。
【００３０】
他の誘導体も同様であり、カルボニル炭素以外の炭素原子にニトロ基、アミノ基が付加した化合物が挙げられる。
【００３１】
なお、炭素数が７以上１３以下の直鎖脂肪族ケトン及びこれらの誘導体、並びに、炭素数が７以上１３以下の環状脂肪族ケトン及びこれらの誘導体であると、上述した作用及び効果が生じるため、上記で例示した化合物だけでなく、様々な化合物が含まれる。
【００３２】
以上に述べたように、本実施形態のハイブリッドコンデンサ１では、ラクトンを含有した第１溶媒と、炭素数が７以上１３以下の直鎖脂肪族ケトン及びこれらの誘導体、並びに、炭素数が７以上１３以下の環状脂肪族ケトン及びこれらの誘導体を含有した第２溶媒とを含む電解液を用いている。これにより低温環境下から高温環境下まで低ＥＳＲを維持できるとともに、高温高湿環境下でも陽極箔１１及びリードタブに用いられたアルミニウムの溶解を抑止できる。
【実施例】
【００３３】
以下、実施例により、本発明をさらに具体的に説明する。
【００３４】
（コンデンサの作製）
所定の幅に切断された陽極箔及び陰極箔に外部引き出し電極用のリードタブを接続した。リードタブはアルミニウムで形成されている。陽極箔は、弁作用金属であるアルミニウム箔をエッチング処理にて粗面化した後、化成処理を施すことにより、誘電体酸化皮膜が形成されたものを用いた。陰極箔は、弁作用金属であるアルミニウム箔をエッチング処理にて粗面化されているものを用いた。陽極箔及び陰極箔を、エスパルトパルプなど天然繊維を主体としたセパレータを介して巻回することにより、巻回素子を作製した。
【００３５】
続いて、陽極箔の切断された端面及びリードタブとの取り付け部は、誘電体酸化皮膜が欠損しているため、この部分を化成処理し、修復した。化成処理で用いた化成液にはアジピン酸アンモニウム水溶液を使用した。
次に、減圧下で、ＰＥＤＯＴ／ＰＳＳを含むポリマ分散体水溶液を巻回素子に３０分間浸漬・含浸させた後、乾燥して水分を除去した。これによりコンデンサの陰極層となる導電性高分子層を形成した。
【００３６】
次に、表１及び表２に示す電解液をアルミニウム製の有底筒状のケース内に注入した。実施例１〜実施例６では、難揮発溶媒に５−ノナノン又は３−デカノンを用い、低粘性溶媒にγ−バレロラクトン（ＧＶＬ）を用いた。比較例１では、難揮発溶媒にポリエチレングリコール（商品名「ＰＥＧ−３００」、東邦化学工業社製）を用い、低粘性溶媒にγ−ブチロラクトン（ＧＢＬ）を用いた。電解液は、表１に記載した成分以外に溶質として、電解液に対して０．５ｗｔ％の亜リン酸及び１．０ｗｔ％のホウ酸を含んでいる。なお、表中の組成は全溶媒量に対する各溶媒の混合量である。
【００３７】
導電性高分子を形成したコンデンサ素子のリード端子を封口ゴム（封口体）の孔に挿通した後、ケースにコンデンサ素子を収容し、コンデンサ素子にケース内の電解液を含浸させると共に、実験１ではケースの周縁をカーリング加工した。そして、コンデンサに定格電圧を印加し、エージング処理を施して、直径６．３ｍｍ、高さ６．１ｍｍ、定格電圧３５Ｖ及び静電容量４７μＦのハイブリッドコンデンサを作製した。実験２では電解液を含浸したコンデンサ素子をケースから取り出し、実験に供した。
【００３８】
（実験１）
コンデンサの初期のＥＳＲ（−５５℃、２５℃）を測定した。また、コンデンサを１３５℃の高温下に５００時間放置し、コンデンサのＥＳＲ（２５℃）を測定した。表１には測定結果を示している。ＥＳＲは、周波数１００ｋＨｚで測定した値である。
【００３９】
【表１】
2017228739.tif 000004
【００４０】
表１から、実施例１〜６では、初期（２５℃）と、１３５℃で放置した後とで、ＥＳＲが殆ど同じで高温環境下でもＥＳＲの上昇を抑えられているが、比較例１では１３５℃放置後のＥＳＲが初期のＥＳＲ（２５℃）に比べ３倍以上に上昇した。また、実施例１〜６では、低温域でも高温域でも比較例１よりＥＳＲが低いことがわかった。
【００４１】
（実験２）
リード端子を封口ゴム（封口体）の孔に通して外部に引き出した状態で、加速高温高湿負荷試験（ｎ＝１０個）を実施した。その後、拡大鏡を用いて陽極のアルミニウム箔の端面及びリードタブ（特に巻回素子から出ている部分）を目視観察し、溶解（腐食）の有無を確認した。加速高温高湿負荷試験では、８５℃、相対湿度が８５％の高温高湿下でコンデンサに定格電圧を１２時間印加した。表２には、１０個の試料のうち、溶解（腐食）が確認された個数を示している。
【００４２】
【表２】
2017228739.tif 000005
【００４３】
表２から、実施例１〜６では、高温高湿環境下でも陽極のアルミニウム箔及びリードタブの溶解（腐食）が発生しなかった。一方、比較例１では、４個の試料に溶解（腐食）が確認された。
【００４４】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【符号の説明】
【００４５】
１              ハイブリッドコンデンサ
２              外装ケース
３              コンデンサ素子
４              封口体
１１            陽極箔（陽極）
１２            陰極箔（陰極）
２１,２２       リード端子
【図１】
2017228739.tif 000006
【図２】
2017228739.tif 000007